(57)【要約】【課題】長手方向に搬送されている長尺状のフィルムの一面に塗布された、溶剤を含有する塗布液を乾燥させる初期乾燥装置および初期乾燥方法に関し、スジや乾燥ムラのないコート層を有するフィルムを生産性よく提供する。【解決手段】長手方向に搬送されている長尺状のフィルムＦの一面に塗布された、少なくとも樹脂成分と溶剤とを含有する塗膜を乾燥させる初期乾燥装置４であって、塗膜が少なくともフィルムＦの一面側に設けられ、該塗膜に気体を吐出する複数の吐出部４１１と、塗膜側の気体を吸引する複数の吸引部４２１とを備え、吐出部４１１と吸引部４２１は、フィルムＦが搬送される搬送経路に沿って交互に配置された構成を有するものである。【選択図】図１
2014114995.tif 000002
【特許請求の範囲】
【請求項１】
長手方向に搬送されている長尺状のフィルムの一面に塗布された、少なくとも樹脂成分と溶剤とを含有する塗膜を乾燥させる初期乾燥装置であって、
前記塗膜が少なくとも前記フィルムの一面側に設けられ、
該塗膜に気体を吐出する複数の吐出部と、
前記塗膜側の気体を吸引する複数の吸引部とを備え、
前記吐出部と前記吸引部は、前記フィルムが搬送される搬送経路に沿って交互に配置された構成を有するものであることを特徴とする初期乾燥装置。
【請求項２】
乾燥装置に近づくにつれて、吸引部から気体を排気する量が多くなることを特徴とする請求項１に記載の初期乾燥装置。
【請求項３】
乾燥装置に近づくにつれて、吐出部に気体を供給する量が少なくなることを特徴とする請求項１に記載の初期乾燥装置。
【請求項４】
前記吐出部は、該吐出部が気体を吐出する方向に貫通した複数の貫通孔を有する第１整流部材を備えたものであることを特徴とする請求項１記載の初期乾燥装置。
【請求項５】
前記第１整流部材は、網状のものであることを特徴とする請求項４記載の初期乾燥装置。
【請求項６】
前記吸引部は、該吸引部が気体を吸引する方向に貫通した複数の貫通孔を有する第２整流部材を備えたものであることを特徴とする請求項１記載の初期乾燥装置。
【請求項７】
前記第２整流部材は、貫通孔を有するものであることを特徴とする請求項６記載の初期乾燥装置。
【請求項８】
前記吐出部と前記吸引部が１つのチャンバーに含まれていることを特徴とする請求項１に記載の初期乾燥装置。
【請求項９】
長手方向に搬送されている長尺状のフィルムの一面に塗布された、少なくとも樹脂成分と溶剤とを含有する塗膜を乾燥させる初期乾燥方法であって、
前記塗膜に気体を供給する給気工程と、
前記一面側の気体を吸引し、該気体を排気する排気工程とを備え、
前記給気工程および前記排気工程は前記フィルムの搬送方向に沿って交互に設けられてなる構成を有することを特徴とする初期乾燥方法。
【発明の詳細な説明】
【技術分野】
【０００１】
本発明は、長手方向に搬送されている長尺状のフィルムの一面に塗布された、溶剤を含有する塗布液を乾燥させる初期乾燥装置および初期乾燥方法に関する。
【背景技術】
【０００２】
液晶ディスプレイやプラズマディスプレイ等の各種デイスプレイには、特定の機能を付与するためのコート層をフィルムの一面に形成した積層フィルムが、ディスプレイの表面に貼り付けられているものがある。このコート層をフィルムの一面に形成する装置として、長手方向に搬送されている長尺状のフィルムの一面に溶剤を含有する塗布液を塗布して塗膜を形成させ、その塗膜を乾燥および硬化させてコート層を形成する積層フィルム製造装置が知られている。なお、コート層によってフィルムに付与される機能としては、例えば、高屈折率微粒子を含有した高屈折率層に低屈折率層を積層し、低屈折率層の表面で反射する表面反射光と、高屈折率層と低屈折率層の界面で反射する界面反射光の位相を逆転させ打ち消し合うことで反射光を軽減する反射防止機能、コート層表面に微細な凹凸を形成することで外光（蛍光灯の光や太陽光等）の映り込みを抑える防眩機能、フィルムよりも高い硬度のコート層をフィルムに積層することで得られる傷付防止機能などがある。
【０００３】
積層フィルム製造装置には、フィルムの一面に塗布液を塗布する塗布装置が設けられているものがある。この塗布装置として、例えば、メイヤーバー等のバー塗工装置、グラビア式塗工装置、ダイコーティング装置、或いはスクリーン印刷装置などが用いられている。塗膜に含まれる溶剤は、時間の経過とともに徐徐に揮発して乾燥していく。その乾燥している途中で、風が塗布液に不規則に当たると、塗布液の乾燥速度に部分的な差異が生じてしまうことがある。また、フィルム近傍に吹く風の方向や風速にばらつきがあると、塗膜の表面にスジや模様が発生してしまうこともある。特に、フィルムの搬送速度を高速にすると、フィルムの周囲に乱流が発生して塗膜にスジや模様などが発生しやすい。塗膜にスジや模様など（いわゆる乾燥ムラ）が生じると、その乾燥ムラが生じた部分が積層フィルムの光学的な欠点になってしまう。
【０００４】
また、塗布装置によりフィルムに形成した直後の塗膜は、塗膜中の溶剤濃度が高いため沸騰しやすい。このため、形成直後の塗膜に熱を加えて乾燥させると、塗膜に含まれる溶剤が沸騰し、いわゆる突沸が生じてしまうことがある。突沸が生じると、コート層のうち、その突沸が生じた部分が白化してしまい光学的な欠点になるという問題がある。
【０００５】
この乾燥ムラ防止と突沸の発生抑制を目的として、塗布液に熱を加える本乾燥を行う前に塗布液の溶剤濃度をある程度低下させる初期乾燥を行う乾燥装置を設けている積層フィルム製造装置もある。この乾燥装置として、フィルムに塗膜を形成した直後に、フィルム幅方向の一方側からフィルム幅方向の他方側に向けて流れる乾燥風を発生させた乾燥ゾーンを有する乾燥装置が提案されている（例えば、特許文献１参照）。この乾燥ゾーンでは、フィルム幅方向に一定の風速で吹く風を生じさせることで、意図しない風が塗布された塗布液近傍に吹くことを防止している。
【先行技術文献】
【特許文献】
【０００６】
【特許文献１】特許第４１４７３７０号明細書
【発明の概要】
【発明が解決しようとする課題】
【０００７】
しかしながら、特許文献１に記載された乾燥装置を用いた積層フィルム製造装置によって形成されたコート層は、フィルムの搬送速度を速くするにつれスジや乾燥ムラが生じやすくなる問題がある。これは、乾燥装置内において、フィルムの幅方向の一方側で揮発した溶剤を含む気体が乾燥風によって他方側に流れていくため、フィルムの幅方向で圧力が異なることが原因と考えられる。特許文献１に記載された乾燥装置では、フィルムの幅方向に風を一方向に流すため、特にフィルムの幅方向の一方側においてスジや乾燥ムラが生じやすい問題があった。
【０００８】
本発明は上記事情に鑑み、スジや乾燥ムラのないコート層を有するフィルムを生産性よく提供することができる初期乾燥装置および初期乾燥方法を提供することを目的とする。
【課題を解決するための手段】
【０００９】
上記目的を解決する本発明の初期乾燥装置は、長手方向に搬送されている長尺状のフィルムの一面に塗布された、少なくとも樹脂成分と溶剤とを含有する塗膜を乾燥させる初期乾燥装置であって、
前記塗膜が少なくとも前記フィルムの一面側に設けられ、
該塗膜に気体を吐出する複数の吐出部と、
前記塗膜側の気体を吸引する複数の吸引部とを備え、
前記吐出部と前記吸引部は、前記フィルムが搬送される搬送経路に沿って交互に配置された構成を有するものであることを特徴とする。
本発明の初期乾燥装置によれば、上記吐出部と上記吸引部とを搬送経路に沿って交互に配置しているので、一定の風速でフィルム長手方向に吹く風をフィルムの一面側に生じさせることができる。その結果、塗布液の乾燥速度を一定にでき、スジや乾燥ムラのないコート層を有するフィルムを生産性よく得ることができる。
【００１０】
また、本発明の初期乾燥装置において、乾燥装置に近づくにつれて、吸引部から気体を排気する量が多くなる態様であってもよく、乾燥装置に近づくにつれて、吐出部に気体を供給する量が少なくなる態様であってもよい。
【００１１】
また、本発明の初期乾燥装置において、前記吐出部は、該吐出部が気体を吐出する方向に貫通した複数の貫通孔を有する第１整流部材を備えたものであることが好ましい。
【００１２】
さらに、本発明の初期乾燥装置において、前記第１整流部材は、網状のものであることがより好ましい。
【００１３】
また、本発明の初期乾燥装置において、前記吸引部は、該吸引部が気体を吸引する方向に貫通した複数の貫通孔を有する第２整流部材を備えたものであることも好ましい。
【００１４】
さらに、本発明の初期乾燥装置において、前記第２整流部材は、貫通孔を有するものであることがより好ましい。
【００１５】
また、本発明の初期乾燥装置において、前記吐出部と前記吸引部が１つのチャンバーに含まれている態様であってもよい。
【００１６】
上記目的を解決する本発明の初期乾燥方法において、長手方向に搬送されている長尺状のフィルムの一面に塗布された、少なくとも樹脂成分と溶剤とを含有する塗膜を乾燥させる初期乾燥方法であって、
前記塗膜に気体を供給する給気工程と、
前記一面側の気体を吸引し、該気体を排気する排気工程とを備え、
前記給気工程および前記排気工程は前記フィルムの搬送方向に沿って交互に設けられてなる構成を有することを特徴とする。
【００１７】
ここで、
長手方向に搬送されている長尺状のフィルムの一面に塗布された、溶剤を含有する塗布液を乾燥させる乾燥装置において、
前記塗布液が塗布された前記フィルムの一面側に設けられ、該一面側に供給される気体を前記フィルムの幅方向と略直交する方向に吐出する複数の吐出部と、
前記塗布液が塗布された前記フィルムの一面側に設けられ、前記一面側の気体を前記フィルムの幅方向と略直交する方向に吸引する複数の吸引部とを備え、
前記吐出部と前記吸引部は、前記フィルムが搬送される搬送経路に沿って交互に配置されたものであってもよい。
【００１８】
この乾燥装置によれば、上記吐出部と上記吸引部とを搬送経路に沿って交互に配置しているので、一定の風速でフィルム長手方向に吹く風をフィルムの一面側に生じさせることができる。その結果、塗布液の乾燥速度を一定にでき、乾燥ムラのない、かつ均一な厚みのコート層を有するフィルムを得ることができる。
【００１９】
なお、前記吐出部は、前記一面に対して略直交する方向に気体を吐出するものであってもよい。
【００２０】
また、前記吸引部は、前記一面側の気体を前記一面に対して略直交する方向に吸引するものであってもよい。
【００２１】
また、前記吐出部は、該吐出部が気体を吐出する方向に貫通した複数の貫通孔を有する第１整流部材を備えたものであることが好ましい。
【００２２】
第１整流部材を設けることで、吐出部から吐出される気体に乱流が発生することを抑制しつつフィルムの一面側に気体を供給することができる。
【００２３】
また、前記第１整流部材は、網状のものであることがより好ましい。
【００２４】
第１整流部材を網状のものにすることで、簡単な構成で高い乱流防止効果が得られる。
【００２５】
また、前記吸引部は、該吸引部が気体を吸引する方向に貫通した複数の貫通孔を有する第２整流部材を備えたものであることが好ましい。
【００２６】
第２整流部材を設けることで、吸引部によって吸引される気体に乱流が発生することを抑制しつつフィルムの一面側の気体を吸引することができる。
【００２７】
また、前記第２整流部材は、網状のものであることがより好ましい。
【００２８】
第２整流部材を網状のものにすることで、簡単な構成で高い乱流防止効果が得られる。
【００２９】
また、長手方向に搬送されている長尺状のフィルムの一面に塗布された、溶剤を含有する塗布液を乾燥させる乾燥方法において、
前記フィルムの幅方向と直交する方向に気体を吐出して前記一面側に気体を供給する給気工程と、
前記一面側の気体を前記フィルムの幅方向と直交する方向に吸引し、該気体を排気する排気工程とを備え、
前記給気工程および前記排気工程は、該給気工程が実施される給気領域と該排気工程が実施される排気領域が前記フィルムの長手方向に沿って交互に設けられた搬送経路に沿って搬送されている前記フィルムに対して実施される工程であってもよい。
【００３０】
この乾燥方法によれば、塗布液の乾燥速度を一定にし、乾燥ムラの発生を防止しつつ、均一な厚みのコート層を有するフィルムを得ることができる。
【発明の効果】
【００３１】
本発明の乾燥装置および乾燥方法によれば、スジや乾燥ムラのないコート層を有するフィルムを生産性よく提供することができる。
【図面の簡単な説明】
【００３２】
【図１】本発明の一実施形態である乾燥装置が配置された積層フィルム製造装置を示す模式図である。
【図２】給気手段と排気手段とを示す分解斜視図である。
【図３】図１に示す積層フィルム製造装置による積層フィルム製造工程を示すフローチャートである。
【図４】乾燥装置の変形例を示す模式図である。
【発明を実施するための形態】
【００３３】
以下、図面を参照して本発明の実施の形態を説明する。この実施形態の説明では、ハードコート性を有するコート層を樹脂フィルムに積層する積層フィルム製造装置において本発明の一実施形態である乾燥装置が用いられる例を説明する。
【００３４】
図１は、本発明の一実施形態である乾燥装置が配置された積層フィルム製造装置を示す模式図である。
【００３５】
図１に示す積層フィルム製造装置１は、長尺の樹脂フィルムＦを、搬送経路に沿ってその樹脂フィルムＦの長手方向に搬送しながら樹脂フィルムＦ上にコート層を積層する装置である。なお、本実施形態では、樹脂フィルムＦとして、フィルム厚５〜２００μｍ、鉛筆強度がＨ程度のトリアセチルセルロース製のフィルムを用いている。以下、搬送経路上流側を単に上流側と称し、搬送経路下流側を単に下流側と称することがある。また、長尺の樹脂フィルムＦの一部を、単に樹脂フィルムＦと称することがある。
【００３６】
積層フィルム製造装置１は、上流側から順に、送出ロール２と、塗布装置３と、初期乾燥装置４と、加熱乾燥装置６と、光照射装置７と、巻取ロール８とを備えている。長尺の樹脂フィルムＦは、上流側端に設けられた送出ロール２に巻回され、積層フィルム製造装置１にセットされる。一方、下流側端まで搬送されてきた樹脂フィルムＦは、巻取ロール８で巻き取られる。この積層フィルム製造装置１において、長尺の樹脂フィルムＦは所定の速度範囲内で、略一定の速度で搬送される。したがって、略一定の速度で積層フィルムを製造することができる。本実施形態では、樹脂フィルムＦの搬送速度は、１ｍ／ｍｉｎ以上に設定されている。樹脂フィルムＦの搬送速度の下限値は３０ｍ／ｍｉｎ以上とすることが好ましく、４０ｍ／ｍｉｎ以上とすることがより好ましく、５０ｍ／ｍｉｎ以上とすることが特に好ましい。樹脂フィルムＦの上限値は特に限定されないが、例えば、１００ｍ／ｍｉｎである。このように樹脂フィルムＦの搬送速度を増しても乾燥ムラが生じないのは、給気手段と排気手段を交互に有する構成を有することで、初期乾燥の速度を向上させることができるからである。給気手段だけでは塗膜（コート層）の面状は好ましくなるが、塗膜に含まれる溶剤の揮発が進み難いため、初期乾燥の速度を向上させにくい問題がある。他方、排気手段だけでは、塗膜に含まれる溶剤の揮発が急速に進みやすくなるため、塗膜（コート層）の面状が荒れやすくなり、乾燥ムラが生じやすくなる問題がある。本発明においては、給気手段と排気手段を交互に有する構成を１つ以上有するものであればよい。この理由は、初期乾燥が進むにつれ塗膜に含まれる溶剤が少なくなるため、塗膜の面状がより安定したものとなるから、加熱乾燥装置に近づくにつれ給気手段と排気手段の両手段を設けずに、排気手段が連続して続く構成としても塗膜の面状が荒れた状態になりにくいためである。給気手段と排気手段を交互に有する構成を２つ以上有することも、より安定した塗膜の面状が得られやすくなるため好ましい。給気手段と排気手段は塗布直後に設けることが好ましい。
【００３７】
塗布装置３は、樹脂フィルムＦに塗布液Ｗを塗布するグラビアロール３１と、塗布前の塗布液Ｗが一定量入った液供給パン３２と、２つのガイドロール３３とを供えたグラビア式塗工装置である。塗布装置３によって樹脂フィルムＦに塗布される塗布液Ｗは、少なくとも樹脂成分と溶剤とを含有する液状の光硬化型樹脂または熱硬化型樹脂である。以下、樹脂フィルムＦの、塗布液Ｗが塗布された一面を、樹脂フィルムＦの塗布面と称し、樹脂フィルムＦの、塗布液Ｗが塗布された面とは反対側の面を樹脂フィルムＦの裏面と称することがある。グラビアロール３１は、そのロール表面に螺旋状の凹部が形成された円柱状のものである。このグラビアロール３１は、樹脂フィルムＦの搬送方向とは反対方向に一定角速度で回転している。液供給パン３２は、グラビアロール３１の下方に設けられている。グラビアロール３１の下端部分は、液供給パン３２内の塗布液Ｗに浸されている。ガイドロール３３は、グラビアロール３１の近傍であってグラビアロール３１の上流側および下流側それぞれに１つづつ設けられている。樹脂フィルムＦは、２つのガイドロール３３によってグラビアロール３１に押し付けられている。グラビアロール３１は、表面の凹部によって液供給パン３２から塗布液Ｗを掻き揚げ、搬送されている樹脂フィルムＦの塗布面に塗布液Ｗを連続して一定量づつ塗布する。また、下流側のガイドロール３３には、樹脂フィルムＦが約１５０度巻き掛けられている。この下流側のガイドロール３３によって、樹脂フィルムＦの搬送方向は、略水平方向から斜め上方に向かう方向になっている。なお、塗布装置３として、メイヤーバー式等、樹脂フィルムＦ上に連続して塗布液Ｗを塗布できる他の塗布装置を用いることもできる。
【００３８】
加熱乾燥装置６は、塗布装置３によって樹脂フィルムＦ上の塗膜に直接熱風を吹きかける等して、その塗膜を加熱するものである。塗布液Ｗが塗布されて塗膜が形成された樹脂フィルムＦが加熱乾燥装置６内を通過することで、塗膜に含まれていた溶剤の殆どが揮発する。なお、この加熱乾燥装置６は、塗膜に含まれる溶剤を揮発させることができるものであればよく、例えば、間接的に加熱する加熱装置を用いてもよい。塗膜に含有されていた溶剤が揮発することで、樹脂成分が樹脂フィルムＦの塗布面に残り、樹脂フィルムＦの塗布面に樹脂塗膜が形成される。また、樹脂塗膜の形成材料に微粒子を含有させることによって、樹脂塗膜の表面に微細な凹凸が形成され、防眩機能を付与することができる。なお、この加熱乾燥装置６と初期乾燥装置４の間には、樹脂フィルムＦが約４５度巻き掛けられたガイドロール５が設けられている。ガイドロール５によって、樹脂フィルムＦの搬送方向は、斜め上方に向かう方向から略水平方向に変化している。
【００３９】
光照射装置７は、搬送されてくる樹脂フィルムＦの上に形成された樹脂塗膜が光硬化型材料である場合に使用される。該樹脂塗膜が熱硬化型材料である場合には、光照射装置の代わりに加熱装置を使用すればよい。光照射装置７は光硬化型樹脂塗膜に光を照射し、その光硬化型樹脂塗膜を硬化させるものである。硬化した光硬化型樹脂塗膜がコート層（光硬化型樹脂層）になり、そのコート層が積層された樹脂フィルムＦが積層フィルムになる。
【００４０】
光照射装置７は、一面が開口した箱状のチャンバー７１と、紫外線ランプ７２と、照射用ロール７３と、樹脂フィルムＦを案内するガイドロール７４とを備えている。チャンバー７１は、搬送されてくる樹脂フィルムＦの塗布面側に配置されている。チャンバー７１の開口部は、四つの縁により画定された矩形状をしている。チャンバー７１は、開口部が樹脂フィルムＦの搬送経路に近接するように配置されている。このため、樹脂フィルムＦは、チャンバー７１の開口部の近傍を通過することになる。
【００４１】
紫外線ランプ７２は、樹脂フィルムＦの上に形成された光硬化型樹脂塗膜に紫外線を主とする光を照射するものである。この紫外線ランプ７２は、チャンバー７１内に配置されている。また、紫外線ランプ７２は、樹脂フィルムＦの幅方向（図１における紙面直交方向、以下、単に「幅方向」と称することがある）に延在した一本のランプである。紫外線ランプ７２の延在方向の長さは樹脂フィルムＦの幅とほぼ等しい。なお、塗布液Ｗに含まれる光硬化型樹脂として、紫外線以外の光で硬化する樹脂を用いる場合、対応する光を照射するランプを使用すればよい。照射用ロール７３は、搬送経路を挟んで紫外線ランプ７２に対向し、樹脂フィルムＦの裏面側に配置されている。なお、チャンバー７１内に、窒素ガス等の不活性ガスを吐出する不活性ガス吐出手段を設けてもよい。不活性ガス吐出手段によって不活性ガスをチャンバー７１内に充填することで、光硬化型樹脂塗膜がより硬化しやすくなる。
【００４２】
初期乾燥装置４は、塗布装置３の近傍から加熱乾燥装置６の近傍まで搬送経路に沿って延在している。この初期乾燥装置４は、塗膜に含まれる溶剤濃度をある程度低下させる初期乾燥を行うものである。図１においては、初期乾燥装置４は、５つの給気手段４１と、５つの排気手段４２とを備えている。給気手段４１と排気手段４２は一つずつ有するものであればよく、その数は制限されない。給気手段４１と排気手段４２の順番は重要な要素であり、給気手段４１を設けた後に排気手段４２を設けることで、乾燥ムラを発生させずに初期乾燥速度を向上させることができる。給気手段４１の一つは塗布装置３の直後に設けることが好ましい。これによって、塗布直後の塗膜に含まれる溶剤の急激な揮発を抑えることができるため、安定した塗膜の面状を得ることができる。
【００４３】
各給気手段４１は、樹脂フィルムＦの塗布面側に気体を吐出する吐出部４１１と、４本の給気チューブ４１２と、吐出部４１１に気体を供給する供給部４１３とを備えている。また、各排気手段４２は、塗布面（塗膜）側の気体を吸引する吸引部４２１と、４本の排気チューブ４２２と、吸引部４２１で吸引した気体を排出する排出部４２３とを備えている。各給気手段４１それぞれに備えられた吐出部４１１は、樹脂フィルムＦの塗布面側に配置されている。また、各排気手段４２それぞれに備えられた吸引部４２１も、樹脂フィルムＦの塗布面側に配置されている。この吐出部４１１と吸引部４２１は、樹脂フィルムＦが搬送される搬送経路に沿って交互に配置されている構成を有する。本実施形態の吐出部４１１と吸引部４２１は、上流側から吐出部４１１、吸引部４２１の順に交互に配置されている。この順で配置することで、樹脂フィルムＦの搬送方向と同じ方向に気体を供給することができる。上流側から吸引部４２１、吐出部４１１の順に交互に配置してもよく、この場合は搬送方向と逆方向に気体を供給することができる。すなわち、本願発明は樹脂フィルムＦの搬送方向と同じ方向または逆方向に気体を供給する構成を有するものである。吐出部４１１、吸引部４２１の順に配置することで、乱流の発生を抑制しつつ気体の吐出と吸引とを行うことができる。また、本実施形態では、吐出部４１１と吸引部４２１とを対になるように近接して搬送方向に並べ、その対と対の間はやや間隔をあけて配置しているが、全ての吐出部４１１と吸引部４２１を搬送方向に均等の間隔で配置してもよい。吐出部４１１と吸引部４２１の間隔は短いほど乱流が発生し難くなるため、スジや乾燥ムラが少なくなり好ましい。吐出部４１１と吸引部４２１の間隔をゼロにするには、吐出部４１１と吸引部４２１のチャンバーを一つにすればよい。
【００４４】
吐出部４１１と吸引部４２１の搬送方向と同方向における長さはいずれも短くした方が好ましい。短くするにつれスジや乾燥ムラを減少させやすくなるが、吐出部４１１及び吸引部４２１で圧力損失が生じやすくなるため、多量の気体を供給することになり、エネルギー効率が減少しやすくなる。吐出部４１１と吸引部４２１の搬送方向と同方向における長さは、これらの観点を考慮し適宜設定することができる。
【００４５】
図２は、給気手段と排気手段とを示す分解斜視図である。なお、図２では５つの給気手段４１のうちの１つと、５つの排気手段４２のうちの１つが示されている。
【００４６】
図２に示すように、吐出部４１１は、給気カバー４１１１と、給気パンチング板４１１２と、網状の給気メッシュ部材４１１３とを備えている。給気カバー４１１１には、樹脂フィルムＦの塗布面に対向する位置に長方形の吐出開口Ｄが設けられている。この吐出開口Ｄは、樹脂フィルムＦから約１０ｍｍ離間した位置に配置されている。また、吐出開口Ｄの幅は、樹脂フィルムＦの幅よりもやや広く形成されている。給気パンチング板４１１２と給気メッシュ部材４１１３それぞれは、給気カバー４１１１の吐出開口Ｄを画定する縁部とほぼ同一の長方形の板状に形成されている。給気パンチング板４１１２と給気メッシュ部材４１１３は、給気パンチング板４１１２を給気カバー４１１１の内部側、給気メッシュ部材４１１３を給気カバー４１１１の外部側（樹脂フィルムＦ側）にして、吐出開口Ｄを画定する給気カバー４１１１の縁部に嵌め込まれている。つまり、給気カバー４１１１の吐出開口Ｄは、給気パンチング板４１１２と給気メッシュ部材４１１３によって覆われている。この給気メッシュ部材４１１３と、その給気メッシュ部材４１１３に対向している塗布面との間の空間が、給気領域Ｋになる。なお、図２は分解斜視図であるため給気領域Ｋと給気カバー４１１１とが離間して示されているが、実際には、給気領域Ｋは、給気カバー４１１１の吐出開口Ｄを含む領域である。
【００４７】
給気パンチング板４１１２は、吐出部４１１が気体を吐出する方向（板厚方向）に複数の貫通孔４１１２ａが開けられた樹脂製や金属製の板である。給気パンチング板４１１２を設けることで、樹脂フィルムＦの塗布面側に気体を吐出する際の整流効果が高まり、吐出部４１１から吐出される気体に乱流が発生することを抑制できる。また、給気カバー４１１１の吐出開口Ｄ全体からある程度均等に気体を吐出することができる。
【００４８】
給気メッシュ部材４１１３は、３００メッシュのステンレス製の網状のものである。メッシュによって形成された給気メッシュ部材４１１３の孔は、吐出部４１１が気体を吐出する方向（板厚方向）に貫通している。給気メッシュ部材４１１３を設けることで、塗布面側に気体を吐出する際の整流効果がより高まり、吐出部４１１から吐出される気体に乱流が発生することを確実に抑制できる。また、吐出開口Ｄ全体からより均等に気体を吐出することができる。メッシュ部材の方がパンチング板よりも整流効果は高い。給気メッシュ部材４１１３のメッシュ数は、１００メッシュ以上１０００メッシュ以下とすることが好ましく、２００メッシュ以上１０００メッシュ以下とすることがより好ましく、３００メッシュ以上１０００メッシュ以下とすることが更に好ましい。このメッシュ数は、多い程整流効果が高まり、給気カバー４１１１の吐出開口Ｄ全体からより均等に気体を吐出することができる。ただし、メッシュ数が１０００を超えると、メッシュ間の隙間が狭くなり過ぎて気体を吐出する際の抵抗が増大し、気体の吐出量が大きく低下するため、１０００メッシュ以下とすることが好ましい。なお、メッシュ数は、１インチ（２５．４ｍｍ）あたりの目の数である。
【００４９】
給気メッシュ部材４１１３は塗膜と略水平になるように設置される。供給部４１３から供給された気体は給気メッシュ部材４１１３を使用することで整流されるため、供給部４１３がどの位置にあったとしても塗膜に対して略垂直方向に気体が供給されることになる。したがって、供給部４１３の位置は任意である。
【００５０】
本実施形態の給気パンチング板４１１２と給気メッシュ部材４１１３それぞれは、本発明における第１整流部材の一例に相当する。これら給気パンチング板４１１２と給気メッシュ部材４１１３のうち、どちらか一方のみを使用してもよい。一方のみを使用する場合、整流効果の高い給気メッシュ部材４１１３を使用することが好ましい。
【００５１】
供給部４１３は、供給バッファ容器４１３１と、２つの供給ファン４１３２とを備えている。４本の給気チューブ４１２それぞれは、給気カバー４１１１と供給バッファ容器４１３１を繋いでいる。なお、給気チューブ４１２は何本であっても構わない。２つの供給ファン４１３２は供給バッファ容器４１３１に取り付けられている。これらの供給ファン４１３２は、供給バッファ容器４１３１内に気体を供給するものである。図２には、供給ファン４１３２によって生じる気流の方向が白抜きの矢印で示されている。供給ファン４１３２が動作することで、供給バッファ容器４１３１と給気チューブ４１２を経由した気体が給気カバー４１１１から吐出され、樹脂フィルムＦの塗布面側にその気体が供給される。供給ファン４１３２は風量調整が可能なファンである。塗布直後または塗布装置３近傍においては、上流側に配置された吐出部４１１に気体を供給する供給ファン４１３２の風量を多くして吐出部４１１が吐出する気体の量を多くし、下流側に配置された吐出部４１１に気体を供給する供給ファン４１３２の風量を少なくして吐出部４１１が吐出する気体の量を少なくしている。他方、上流側に配置された吐出部４１１に気体を供給する供給ファン４１３２の風量を少なくして吐出部４１１が吐出する気体の量を少なくし、下流側に配置された吐出部４１１に気体を供給する供給ファン４１３２の風量を多くして吐出部４１１が吐出する気体の量を多くしている。加熱乾燥装置６近傍においては、吐出部４１１を設けないことも可能である。なお、風量の調整が不可能な給気ファンを用い、給気チューブ４１２に流量調整弁を設けることで吐出部４１１が吐出する気体の量を調整する構成にしてもよい。塗膜の溶剤濃度が高い上流側では、吐出部４１１が吐出する気体の量を多くすることで、塗膜に含まれる溶剤の揮発を抑制させ、塗膜からの揮発量を少なめにして塗膜の乾燥ムラを生じにくくさせている。下流側では吐出部４１１が吐出する気体の量を多くすることで溶剤の揮発量を多めにして乾燥を促進させている。全ての吐出部４１１で、吐出する気体の量を同一にしてもよいが、上流側ほど吐出部４１１が吐出する気体の量を増やすことで、よりスジや乾燥ムラの発生を抑制することができる。
【００５２】
本実施形態の給気手段４１それぞれは、吐出部４１１から、樹脂フィルムＦの塗布面に向かって、その塗布面に対して略直交する方向に気体を吐出している。このように気体を吐出または排気するには、第１整流部材を塗布面と略平行となるように配置すればよい。略直交する方向に気体を吐出することで、給気領域Ｋにおいて樹脂フィルムＦの塗布面側に気体を均等に供給することができる。また、樹脂フィルムＦの塗布面に対して略直交する方向に吐出することで、樹脂フィルムＦの塗布面近傍に確実に気体を供給することができる。ただし、各給気手段４１が吐出部４１１から気体を吐出する方向は、樹脂フィルムＦの幅方向と略直交する方向（例えば、搬送方向と平行な方向）であればよい。この方向に気体を供給することで、樹脂フィルムＦの幅方向における気体の供給量を均等の量にすることができる。供給ファン４１３２が動作すると、供給ファン４１３２の周囲には乱流が生じることがある。本実施形態では、供給バッファ容器４１３１、給気チューブ４１２を経由して、給気カバー４１１１から樹脂フィルムＦの塗布面側に気体を供給しているので、その乱流が生じている気流が樹脂フィルムＦの塗布面側に供給されることを防止できる。
【００５３】
図２に示すように、吸引部４２１は、吸引カバー４２１１と、網状の吸引メッシュ部材４２１２と、吸引パンチング板４２１３とを備えている。吸引カバー４２１１には、樹脂フィルムＦの塗布面に対向する位置に長方形の吸引開口Ｓが設けられている。この吸引開口Ｓは、樹脂フィルムＦから約１０ｍｍ離間した位置に配置されている。また、吸引開口Ｓの幅は、樹脂フィルムＦの幅よりもやや広く形成されている。吸引メッシュ部材４２１２と吸引パンチング板４２１３それぞれは、吸引カバー４２１１の吸引開口Ｓを画定する縁部とほぼ同一の長方形の板状に形成されている。また、吸引メッシュ部材４２１２と吸引パンチング板４２１３は、吸引パンチング板４２１３を吸引カバー４２１１の内部側、吸引メッシュ部材４２１２を吸引カバー４２１１の外部側（樹脂フィルムＦ側）にして、吸引開口Ｓを画定する縁部に嵌め込まれることで吸引カバー４２１１に固定されている。つまり、吸引カバー４２１１の吸引開口Ｓは、吸引パンチング板４２１３と吸引メッシュ部材４２１２によって覆われている。この吸引メッシュ部材４２１２と、その吸引メッシュ部材４２１２に対向している塗布面との間の空間が、排気領域Ｈになる。なお、図２は分解斜視図であるため排気領域Ｈと吸引カバー４２１１とが離間して示されているが、実際には、排気領域Ｈは、吸引カバー４２１１の吸引開口Ｓを含む領域である。
【００５４】
吸引パンチング板４２１３は、吸引部４２１が気体を吸引する方向（板厚方向）に複数の貫通孔４２１３ａが開けられたアクリル製の板である。吸引パンチング板４２１３を設けることで、樹脂フィルムＦの塗布面側の気体を吸引する際の整流効果が高まり、吸引部４２１によって吸引される気体に乱流が発生することを抑制できる。また、吸引カバー４２１１の吸引開口Ｓ全体でほぼ均等に気体を吸引することができる。
【００５５】
吸引メッシュ部材４２１２は、３００メッシュのステンレス製の網状のものである。メッシュによって形成された吸引メッシュ部材４２１２の孔は、吸引部４２１が気体を吸引する方向（板厚方向）に貫通している。吸引メッシュ部材４２１２を設けることで、塗布面側の気体を吸引する際の整流効果がより高まり、吸引部４２１によって吸引される気体に乱流が発生することを確実に抑制できる。また、吸引開口Ｓ全体でより均等に気体を吸引することができる。吸引メッシュ部材４２１２のメッシュ数は、１００メッシュ以上１０００メッシュ以下とすることが好ましく、２００メッシュ以上１０００メッシュ以下とすることがより好ましく、３００メッシュ以上１０００メッシュ以下とすることが更に好ましい。このメッシュ数は、多い程整流効果が高まり、吸引カバー４２１１の吸引開口Ｓ全体でより均等に気体を吸引することができる。ただし、メッシュ数が１０００を超えると、メッシュ間の隙間が狭くなり過ぎて気体を吸引する際の抵抗が増大し、気体の吸引量が大きく低下するため、１０００メッシュ以下とすることが好ましい。なお、メッシュ数は、１インチ（２５．４ｍｍ）あたりの目の数である。
【００５６】
本実施形態の吸引パンチング板４２１３と吸引メッシュ部材４２１２それぞれは、本発明における第２整流部材の一例に相当する。これら吸引メッシュ部材４２１２と吸引パンチング板４２１３のうち、どちらか一方のみを使用してもよい。一方のみを使用する場合、簡単な構成で比較的多くの孔を設けることができる吸引メッシュ部材４２１２を使用することが好ましい。
【００５７】
また、吸引メッシュ部材４２１２と吸引パンチング板４２１３の位置関係を図２に示す位置関係とは反対にしてもよい。すなわち、吸引メッシュ部材４２１２を吸引カバー４２１１の内部側、吸引パンチング板４２１３を吸引カバー４２１１の外部側（樹脂フィルムＦ側）にして、吸引開口Ｓを画定する縁部に嵌め込むことで吸引カバー４２１１に固定してもよい。ただし、この位置関係では、吸引パンチング板４２１３が外部側（樹脂フィルムＦ側）にあるため、図２に示す位置関係に比べて、貫通孔４２１３ａが設けられた部分と設けられていない部分とで風速が変わりやすく、乾燥ムラが生じてしまう恐れが僅かながらに残る場合がある。
【００５８】
排出部４２３は、排出バッファ容器４２３１と、２つの排出ファン４２３２とを備えている。４本の排気チューブ４２２それぞれは、吸引カバー４２１１と排出バッファ容器４２３１を繋いでいる。なお、排気チューブ４２２は何本であっても構わない。２つの排出ファン４２３２は排出バッファ容器４２３１に取り付けられている。これらの排出ファン４２３２は、排出バッファ容器４２３１内の気体を排出バッファ容器４２３１外に排出するものである。図２には、排出ファン４２３２が気体を排出する方向が白抜きの矢印で示されている。排出ファン４２３２が動作することで、排出バッファ容器４２３１と排気チューブ４２２を介して、吸引カバー４２１１内の気圧が減圧される。これにより、樹脂フィルムＦの塗布面側の気体が、吸引カバー４２１１内に吸引され、排気チューブ４２２、排出バッファ容器４２３１を通って排出バッファ容器４２３１の外部に排気される。排出ファン４２３２は風量調整が可能なファンである。本実施形態では、上流側に配置された吸引部４２１に接続された排出部４２３の排出ファン４２３２の風量を少なくして吸引部４２１が吸引する気体の量を少なくしている。また、下流側に配置された吸引部４２１に接続された排出部４２３の排出ファン４２３２の風量を多くして吸引部４２１が吸引する気体の量を多くしている。なお、風量の調整が不可能な排気ファンを用い、排気チューブ４２２に流量調整弁を設けることで吸引部４２１が吸引する気体の量を調整する構成にしてもよい。塗布された塗布液Ｗの溶剤濃度が高い上流側では、吸引部４２１が吸引する気体の量を少なくすることで溶剤の揮発量を少なめにして塗膜の乾燥ムラを生じにくくさせている。また、下流側では吸引する気体の量を多くすることで溶剤の揮発量を多めにして乾燥を促進させている。全ての吸引部４２１で、吸引する気体の量を同一にしてもよいが、上流側ほど吸引部４２１が吸引する気体の量を減らすことで、より乾燥ムラの発生を抑制することができる。なお、吐出部４１１が吐出する気体の量と、その吐出部４１１と隣り合う下流側に配置された吸引部４２１が吸引する気体の量はほぼ等しくてもよいが差を設けてもよい。
【００５９】
本実施形態の排気手段４２それぞれは、樹脂フィルムＦの塗布面近傍の気体を、樹脂フィルムＦの塗布面に対して略直交する方向に吸引部４２１から吸引している。略直交する方向に吸引することで、排気領域Ｈにおいて樹脂フィルムＦの塗布面側の気体を均等に吸引することができる。また、樹脂フィルムＦの塗布面に対して略直交する方向に吸引すれば、樹脂フィルムＦの塗布面近傍の気体を確実に吸引することができる。排出ファン４２３２が動作すると、排出ファン４２３２の周囲には乱流が生じることがある。本実施形態では、排出バッファ容器４２３１と排気チューブ４２２を介して、吸引カバー４２１１内の気圧を減圧しているので、その乱流が樹脂フィルムＦの塗布面側の気体の流れに影響を及ぼしてしまうことを防止できる。
【００６０】
次に、本実施形態の作用について説明する。
【００６１】
図３は、図１に示す積層フィルム製造装置による積層フィルム製造工程を示すフローチャートである。図３のフローチャートには、積層フィルム製造装置１の運転中における樹脂フィルムＦのうち幅方向に沿った特定ライン上に着目した工程が示されている。
【００６２】
積層フィルム製造装置１を起動すると、所定の初期動作後に、樹脂フィルムＦの特定ラインが、送出ロール２から送り出される送出工程が行われる（ステップＳ１）。樹脂フィルムＦの特定ラインがグラビアロール３１に巻き掛けられる位置まで搬送されると、塗布装置３によって樹脂フィルムＦの特定ラインに塗布液Ｗが塗布される塗布工程が実施される（ステップＳ２）。
【００６３】
塗布液Ｗが塗布された樹脂フィルムＦの特定ラインは、塗布された直後に初期乾燥装置４の最も上流側の給気領域Ｋに搬送される。この給気領域Ｋでは、５つの吐出部４１１のうち最も上流側に配置された吐出部４１１から樹脂フィルムＦの塗布面側に気体が供給される給気工程が実施される（ステップＳ３）。
【００６４】
次に、樹脂フィルムＦの特定ラインは、初期乾燥装置４の最も上流側にある排気領域Ｈに搬送される。この排気領域Ｈでは、５つの吸引部４２１のうち最も上流側に配置された吸引部４２１によって樹脂フィルムＦの塗布面側の気体が吸引され、その気体が塗布面から離れた位置に排気される排気工程が実施される（ステップＳ４）。先の給気工程における給気と、この排気工程による排気によって、給気領域Ｋおよび排気領域Ｈと、その間の空間には搬送方向に沿った気流が生じる。給気工程によって供給される気体は幅方向で均一な量であり、排気工程で吸引される気体も幅方向で均一な量であるため、その気流は幅方向において均一の気体が流れる気流になる。その結果、樹脂フィルムＦの塗布面の近傍には樹枝フィルムＦの長手方向に向かって一定の風速で吹く風のみが生じ、樹脂フィルムＦの幅方向において塗布液Ｗを均等に乾燥させることができる。
【００６５】
引き続き、給気工程（ステップＳ５、Ｓ７、Ｓ９、Ｓ１１）と排気工程（ステップＳ６、Ｓ８、Ｓ１０、Ｓ１２）が交互に繰り返されることで、塗布された塗布液Ｗの溶剤が揮発し、その塗膜中の溶剤濃度が低下する。本実施形態では、下流側に向かうに従って、排気工程で吸引される気体の量を増加させているので、塗膜に含まれる溶剤を搬送方向下流側に向かって段階的に促すようにして乾燥を促進している。このようにすることで、搬送速度が増しても乾燥ムラが生じることが少なくなる。なお、上流側から下流側に移動するに伴い、給気工程で吐出される気体の量は増加させてもよいし、減少させてもよい。上流側では排気量に比べて給気量を増すことが好ましく、下流側では給気量に比べて排気量を増すことが好ましい。上流側から下流側に移動するに伴い、給気量を漸減させるとともに、排気量を漸増させることも好ましい。複数の給気工程と排気工程を経て初期乾燥が完了した塗膜は、溶剤濃度がある程度低下して粘度が高まる。
【００６６】
その後、樹脂フィルムＦの特定ラインは、加熱乾燥装置６に搬送され、加熱乾燥工程が行われる（ステップＳ１３）。この加熱乾燥工程では、樹脂フィルムＦの特定ラインに塗布されている塗布液Ｗが加熱乾燥装置６によって加熱される。塗布された塗布液Ｗ中の溶剤濃度は複数の給気行程と排気行程によってある程度低下しているので、この加熱乾燥装置６によってその塗布液Ｗを加熱しても突沸が生じることはない。加熱乾燥装置６によって加熱されることで、樹脂フィルムＦの特定ライン上の塗布液Ｗ中の溶剤はほぼ全て揮発し、樹脂フィルムＦの特定ライン上に光硬化型樹脂塗膜が形成される。
【００６７】
次いで、樹脂フィルムＦの特定ラインは、光照射装置７まで搬送され、光照射工程が行われる（ステップＳ１４）。この光照射工程は、樹脂フィルムＦ状に形成された光硬化型樹脂塗膜に紫外線ランプ７２から紫外線を照射することで、その光硬化型樹脂塗膜を硬化させる工程である。なお、この光照射工程において、図示しない不活性ガス供給管から光硬化型樹脂塗膜の近傍に不活性ガスを吹きつけ酸素濃度を下げることで、光硬化型樹脂塗膜を効率的に硬化させることができる。光照射工程によって光硬化型樹脂塗膜が硬化することで樹脂フィルムＦの表面にコート層が形成される。
【００６８】
最後に、表面にコート層が形成された樹脂フィルムＦの特定ラインが巻取ロール８まで搬送され、巻取ロール８に巻き取られる巻取工程が行われる（ステップＳ１５）。
【００６９】
続いて、本実施形態の変形例について説明する。以下の説明では、これまで説明した初期乾燥装置４との相違点を中心に説明し、重複する説明は省略することがある。また、これまで説明した構成要素と同じ名称の構成要素には、これまで用いた符号と同じ符号を付して説明することがある。なお、送出ロール２と、塗布装置３と、加熱乾燥装置６と、光照射装置７と、巻取ロール８は、先に説明した実施形態の積層フィルム製造装置１と同一であるため説明は省略する。
【００７０】
図４は、乾燥装置の変形例を示す模式図である。
【００７１】
この図４に示した変形例では、吐出部と吸引部の構成が図１に示した初期乾燥装置４とは異なる。この変形例では、給気カバーおよび吸引カバーとが一体に成形された５つの給排気カバー４５が設けられている。これらの給排気カバー４５は、樹脂フィルムＦの搬送経路と平行に配置された天板４５ａと四方を囲む側板４５ｂとを有し、樹脂フィルムＦの搬送経路側の一面が開口した箱状のものである。
【００７２】
各給排気カバー４５の内部には、給排気カバー４５内部の空間を区切る仕切板４５１が設けられている。各給排気カバー４５のうち、この仕切板４５１よりも上流側部分が吐出部に相当し、仕切板４５１よりも下流側部分が吸引部に相当する。仕切板４５１は、給排気カバー４５の搬送方向中央部に配置され、天板４５ａから樹脂フィルムＦの搬送経路側に向かって突出している。
【００７３】
最も上流側に配置された給排気カバー４５に設けられた仕切板４５１は、他の給排気カバー４５に設けられた仕切板４５１よりも突出高さが低い。また、下流側に配置された給排気カバー４５に設けられた仕切板４５１は、突出高さが上流側のものよりも高い。突出高さが低い仕切板４５１が設けられた上流側の給排気カバー４５では、供給部４１３から給排気カバー４５に供給された気体の一部が給排気カバー４５内部から外部に出ないまま吸引部側に流れて吸引される。これにより、吐出部から給排気カバー４５外部に吐出されて樹脂フィルムＦ近傍に到達する気体の量が少なくなる。また、吸引部で吸引される樹脂フィルムＦ近傍の気体の量も少なくなる。このため、樹脂フィルムＦに塗布された塗布液Ｗ中の溶剤の揮発量を抑制した状態で初期乾燥をすることができるため、乾燥ムラを生じさせにくくすることができる。一方、最も下流側の給排気カバー４５では、仕切板４５１が給排気カバー４５の開口を画定する側板４５ｂ端縁まで突出している。このため、供給部４１３から給排気カバー４５に供給された全ての気体が給排気カバー４５外部に吐出される。また、吸引部では樹脂フィルムＦ近傍の気体を多く吸引する。つまり、樹脂フィルムＦ近傍の気体の給排気量が多くなるため、溶剤の揮発量を多くすることができる。上記においては、仕切板４５１として貫通孔を有しない板状物を使用することを前提に記載しているが、仕切板４５１としてパンチング板のような貫通孔を有するものや、メッシュのような網状体を使用してもよい。
【００７４】
この変形例では、上流側から下流側に向かうに従って、突出高さの高い仕切板４５１を給排気カバー４５に配置しているので、風量調整可能な供給ファン４１３２、排出ファン４２３２、及び流量調整弁を用いることなく、下流側に向かって段階的に溶剤の揮発量を増やすことができる。こうすることで、安価に、樹脂フィルムＦ近傍に生じさせる風の流量を調整することができる。
【００７５】
続いて、本実施形態で好ましく使用される材料について説明する。
【００７６】
樹脂フィルムＦとしては、透光性と可撓性を有し連続生産に適した、ポリエチレンテレフタレート（ＰＥＴ）、トリアセチルセルロース（ＴＡＣ）、ポリエチレンナフタレート（ＰＥＮ）、ポリメチルメタクリレート（ＰＭＭＡ）、ポリカーボネート（ＰＣ）、ポリイミド（ＰＩ）、ポリエチレン（ＰＥ）、ポリプロピレン（ＰＰ）、ポリビニルアルコール（ＰＶＡ）、ポリ塩化ビニル（ＰＶＣ）、シクロオレフィンコポリマー（ＣＯＣ）、含ノルボルネン樹脂、アクリル樹脂、ポリエーテルスルホン、セロファン、芳香族ポリアミド等の各種樹脂フィルムを好適に使用することができる。なお、プラズマディスプレイ（ＰＤＰ）、液晶表示装置（ＬＣＤ）に用いる積層フィルムを製造する場合は、ＰＥＴフィルム、ＴＡＣフィルムおよび含ノルボルネン樹脂フィルムから選ばれる１種を使用することがより好ましい。
【００７７】
これら樹脂フィルムの透明性は高いものほど良好であるが、光学用途では、全光線透過率（ＪＩＳ  Ｋ７１０５）としては８０％以上、より好ましくは９０％以上が良い。
【００７８】
樹脂フィルムの表面に、アルカリ処理、コロナ処理、プラズマ処理、スパッタ処理などのトリートメント処理、界面活性剤、シランカップリング剤などのプライマーコーティング、Ｓｉ蒸着などの薄膜ドライコーティングなどを施すことで、樹脂フィルムとコート層との密着性を向上させ、該コート層の物理的強度、耐薬品性を向上させることができる。また、樹脂フィルムのコート層側に他の層を設けた樹脂フィルムを使用してもよい。その場合も、上記同様の方法で、各層界面の密着性を向上させ、当該コート層の物理的強度、耐薬品性を向上させることができる。
【００７９】
塗布液Ｗに含有される樹脂成分としては、特に限定されないが、紫外線照射による硬化処理にて、簡易な加工操作にて効率よく硬化することができる電離放射線硬化型樹脂が好適である。電離放射線硬化型樹脂としては、アクリロイル基、メタクリロイル基、アクリロイルオキシ基、メタクリロイルオキシ基等のラジカル重合性官能基や、エポキシ基、ビニルエーテル基、オキセタン基等のカチオン重合性官能基を有するモノマー、オリゴマー、プレポリマー、ポリマーを単独で、または適宜混合した組成物が用いられる。モノマーの例としては、アクリル酸メチル、メチルメタクリレート、メトキシポリエチレンメタクリレート、シクロヘキシルメタクリレート、フェノキシエチルメタクリレート、エチレングリコールジメタクリレート、ジペンタエリスリトールヘキサアクリレート、トリメチロールプロパントリメタクリレート、ペンタエリスリトールトリアクリレート等を挙げることができる。オリゴマー、プレポリマーとしては、ポリエステルアクリレート、ポリウレタンアクリレート、多官能ウレタンアクリレート、エポキシアクリレート、ポリエーテルアクリレート、アルキットアクリレート、メラミンアクリレート、シリコーンアクリレート等のアクリレート化合物、不飽和ポリエステル、テトラメチレングリコールジグリシジルエーテル、プロピレングリコールジグリシジルエーテル、ネオペンチルグリコールジグリシジルエーテル、ビスフェノールＡジグリシジルエーテルや各種脂環式エポキシ等のエポキシ系化合物、３−エチル−３−ヒドロキシメチルオキセタン、１，４−ビス｛［（３−エチル−３−オキセタニル）メトキシ］メチル｝ベンゼン、ジ［１−エチル（３−オキセタニル）］メチルエーテル等のオキセタン化合物を挙げることができる。ポリマーとしては、ポリアクリレート、ポリウレタンアクリレート、ポリエステルアクリレート等を挙げることができる。これらは単独、もしくは複数混合して使用することができる。
【００８０】
塗布液Ｗに増粘剤を添加していても構わない。また、塗布液Ｗに高沸点溶媒を添加しても構わないが、乾燥時間が増大することから、高沸点溶媒も含有していない塗布液が好ましい。
【００８１】
電離放射線硬化型樹脂は、紫外線照射による硬化を行う場合は、光重合開始剤の添加が必要である。なお、用いられる放射線としては、紫外線、可視光線、赤外線のいずれであってもよい。また、これらの放射線は、偏光であっても無偏光であってもよい。
【００８２】
光重合開始剤としては、アセトフェノン系、ベンゾフェノン系、チオキサントン系、ベンゾイン、ベンゾインメチルエーテル等のラジカル重合開始剤、芳香族ジアゾニウム塩、芳香族スルホニウム塩、芳香族ヨードニウム塩、メタロセン化合物等のカチオン重合開始剤を単独または適宜組み合わせて使用することができる。
【００８３】
また、電離放射線硬化型樹脂にレベリング剤、帯電防止剤等の添加剤を含有させることができる。レベリング剤は、塗膜表面の張力均一化を図り塗膜形成前に欠陥を直す働きがある。
【００８４】
上記樹脂組成物は透光性の微粒子を含有してもよい。当該樹脂組成物に溶剤を加えた光硬化型樹脂を、樹脂フィルム上に塗布した後、当該光硬化型樹脂を硬化させてコート層を形成させることができる。樹脂組成物に透光性の微粒子を添加することにより、防眩性を有するコート層（防眩層）の表面凹凸の形状や数を調整しやすくなる。
【００８５】
透光性の微粒子としては、アクリル樹脂、ポリスチレン樹脂、スチレン−アクリル共重合体、ポリエチレン樹脂、エポキシ樹脂、シリコーン樹脂、ポリフッ化ビニリデン、ポリフッ化エチレン系樹脂等よりなる有機系の透光性の樹脂微粒子、シリカ、アルミナ、チタニア、ジルコニア、酸化カルシウム、酸化錫、酸化インジウム、酸化アンチモン等の無機系の透光性の微粒子を使用することができる。透光性の微粒子の屈折率は、１．４０〜１．７５が好ましく、屈折率が１．４０未満または１．７５より大きい場合は、樹脂フィルムあるいは樹脂マトリックスとの屈折率差が大きくなり過ぎ、全光線透過率が低下する。また、透光性の微粒子と樹脂との屈折率の差は、０．２以下が好ましい。透光性の微粒子の平均粒径は、０．３〜１０μｍの範囲のものが好ましく、１〜７μｍがより好ましく、２〜６μｍがさらに好ましい。
【００８６】
粒径が０．３μｍより小さい場合は防眩性が低下するため、また１０μｍより大きい場合は、ギラツキを発生すると共に、表面凹凸の程度が大きくなり過ぎて表面が白っぽくなってしまうため好ましくない。また、上記樹脂中に含まれる透光性の微粒子の割合は特に限定されないが、樹脂組成物１００質量部に対し、０．１〜２０質量部とするのが防眩機能、ギラツキ等の特性を満足する上で好ましく、ハードコート層表面の微細な凹凸形状とヘイズ値をコントロールし易い。ここで、「屈折率」は、ＪＩＳ  Ｋ−７１４２に従った測定値を指す。また、「平均粒径」は、電子顕微鏡で実測した１００個の粒子の直径の平均値を指す。
【００８７】
溶剤としては、メタノール、エタノール、１−プロパノール、２−プロパノール、ブタノール、イソプロピルアルコール（ＩＰＡ）、イソブタノール等のアルコール類；アセトン、メチルエチルケトン（ＭＥＫ）、シクロヘキサノン、メチルイソブチルケトン（ＭＩＢＫ）等のケトン類；ジアセトンアルコール等のケトンアルコール類；ベンゼン、トルエン、キシレン等の芳香族炭化水素類；エチレングリコール、プロピレングリコール、ヘキシレングリコール等のグリコール類；エチルセルソルブ、ブチルセルソルブ、エチルカルビトール、ブチルカルビトール、ジエチルセルソルブ、ジエチルカルビトール、プロピレングリコールモノメチルエーテル等のグリコールエーテル類；Ｎ−メチルピロリドン、ジメチルフォルムアミド、乳酸メチル、乳酸エチル、酢酸メチル、酢酸エチル、酢酸アミル等のエステル類；ジメチルエーテル、ジエチルエーテル等のエーテル類、水等を使用することができる。これらは一種のみで溶剤としてもよいし、複数を混合して溶剤としてもよい。
【００８８】
以上説明したように、本実施形態の初期乾燥装置４によれば、一定の風速でフィルム長手方向に吹く風を樹脂フィルムＦの一面側に生じさせることで、フィルム幅方向における塗布液の乾燥速度を一定にできる。その結果、乾燥ムラのないコート層を有するフィルムを得ることができる。
【００８９】
本発明は上述の実施形態に限られることなく特許請求の範囲に記載した範囲で種々の変形を行うことができる。例えば、上述の実施形態の初期乾燥装置４では、５つの吐出部４１１と５つの吸引部４２１を設けていたが、吐出部４１１と吸引部４２１の数はそれぞれ１つ以上であればいくつでも構わない。また、上述の実施形態の初期乾燥装置４は、吐出部４１１毎に供給部４１３を設けていたが、気体の供給能力の高い１つの供給部４１３と複数の吐出部４１１とを接続してもよい。同様に、気体の吸引能力の高い１つの排出部４２３と複数の吸引部４２１とを接続してもよい。また、本実施形態では、防眩機能を有するコート層を樹脂フィルムに積層する積層フィルム製造装置１に初期乾燥装置４を用いる例を説明したが、樹脂フィルムよりも硬いハードコート層を樹脂フィルムに積層させる積層フィルム製造装置や、反射防止機能を有するコート層を樹脂フィルムに積層する積層フィルム製造装置など、他の積層フィルム製造装置に本発明の乾燥装置を適用してもよい。
【００９０】
なお、以上説明した変形例の記載それぞれにのみ含まれている構成要件であっても、その構成要件を他の変形例に適用してもよい。
【符号の説明】
【００９１】
４    初期乾燥装置
４１１    吐出部
４２１    吸引部
４１１２    給気パンチング板
４１１３    給気メッシュ部材
４２１２    吸引メッシュ部材
４２１３    吸引パンチング板
Ｆ    樹脂フィルム
Ｈ    排気領域
Ｋ    給気領域
Ｗ    塗布液
【図３】
2014114995.tif 000003
【図１】
2014114995.tif 000004
【図２】
2014114995.tif 000005
【図４】
2014114995.tif 000006